АЛМАЗОМЕТАЛЛИЧЕСКИЙ КОМПОЗИТ

1. Способ получения алмазометаллических композитов, включающий в себя смешивание алмазных частиц с частицами металла-наполнителя с образованием смеси алмаз-металл-наполнитель, формование неспеченной заготовки из смеси алмаз-металл-наполнитель, необязательно механическую обработку неспеченной заготовки в неспеченном виде до обрабатываемой детали до или после предварительного спекания путем нагревания неспеченной заготовки до температуры ≤500°C, пропитывание неспеченной заготовки или обрабатываемой детали одним или более смачивающими элементами или пропитывание неспеченной заготовки или обрабатываемой детали одним или более смачиваемыми сплавами, причем этап пропитывания осуществляют в вакууме или в инертной газовой атмосфере при давлении ≤200 бар.
2. Способ по п.1, при этом способ также включает в себя смешивание смеси алмаз-металл-наполнитель со связующим с образованием смеси алмаз-наполнитель-связующее.
3. Способ по п.2, в котором связующее является полимерами, смолой, целлюлозой или крахмалом, и при этом связующее добавляют к смеси алмаз-металл-наполнитель в количестве менее чем 50%.
4. Способ по п.3, в котором связующее добавляют к смеси алмаз-металл-наполнитель в количестве менее чем 20%.
5. Способ по пп.1, 2, 3 или 4, при этом способ также включает в себя сушку распылением смеси алмаз-наполнитель-связующее в гранулы и формование гранул в заготовку путем прессования.
6. Способ по пп.1, 2, 3 или 4, при этом способ также включает в себя формование смеси алмаз-наполнитель-связующее в неспеченную заготовку с помощью одного из процессов из группы, состоящей из литья, формования литьем под давлением, уплотнения прокаткой и экструзии.
7. Способ по пп.1, 2, 3 или 4, в котором механической обработкой в неспеченном виде является резание, распиливание, сверление, фрезерование или обтачивание.
8. Способ по пп.1, 2, 3 или 4, при этом способ включает в себя предварительное спекание заготовки или обрабатываемой детали при температуре менее или равной 500°C на воздухе, в инертной газовой атмосфере или в вакууме.
9. Способ по пп.1, 2, 3 или 4, при этом способ включает в себя пропитывание смачивающими элементами или смачивающими сплавами неспеченной заготовки или обрабатываемой детали при температуре ≤1750°C в вакууме.
10. Способ по пп.1, 2, 3 или 4, при этом способ включает в себя пропитывание смачивающими элементами или смачивающими сплавами неспеченной заготовки или обрабатываемой детали при температуре ≤1700°C в вакууме.
11. Способ по пп.1, 2, 3 или 4, в котором смачивающие элементы или смачивающие сплавы имеют угол смачивания <90° на обрабатываемой детали или на неспеченной заготовке.
12. Способ по пп.1, 2, 3 или 4, в котором частицы наполнителя выбирают из одного или более элементов или одного или более сплавов элементов из группы, состоящей из Ti, Zr, Hf, V, Nb, Та, Cr, Mo, W, Tc. Re, Fe, Co, Ni и Si.
13. Способ по пп.1, 2, 3 или 4, в котором смачивающие элементы или смачивающие сплавы выбирают из одного или более элементов из группы, состоящей из Mn, Cr, Mo, W, Fe, Co, Ni, Cu, Ag, Au, Al и Si.
14. Способ по пп.1, 2, 3 или 4, в котором смачивающие элементы или смачивающие металлические сплавы имеют температуру ликвидуса ≤1500°C.
15. Алмазометаллический композит, полученный способом по любому одному из пп.1-14, при этом алмазометаллический композит содержит алмазы, частицы наполнителя и смачивающие элементы или смачивающие сплавы, при этом частицы наполнителя выбраны из одного или более элементов или одного или более сплавов элементов группы, состоящей из Ti, Zr, Hf, V, Nb, Та, Cr, Mo, W, Tc, Re, Fe, Co, Ni и Si, а смачивающие элементы или смачивающие сплавы выбраны из одного или более элементов группы, состоящей из Mn, Cr, Mo, W, Fe, Co, Ni, Cu, Ag, Au, Al и Si.
16. Алмазометаллический композит, содержащий алмазные частицы, частицы металлического наполнителя, один или более смачивающих элементов или один или более смачивающих сплавов и продукты реакции между алмазом, металлическим наполнителем и смачивающими элементами.
17. Алмазометаллический композит по п.15 или 16, в котором частицы металлического наполнителя выбраны из одного или более элементов группы, состоящей из Ti, Cr, Mo, W и Co.
18. Алмазометаллический композит по п.17, в котором смачивающие элементы или смачивающие сплавы выбраны из одного или более элементов группы, состоящей из Mn, Cr, Cu и Si.
19. Алмазометаллический композит по п.18, используемый для производства сопел, соединительных муфт, облицовочной плитки, труб или пластин, режущего инструмента, буровых долот или горнопроходческих вставок.
20. Неспеченная заготовка, содержащая смесь алмазных частиц (D) и частиц металлического наполнителя (Ме), при этом количество частиц металлического наполнителя к количеству алмазных частиц составляет D=100 вес.% - Ме, а частицы металлического наполнителя составляют Ме<100 вес.% и выбраны из одного или более элементов или одного или более сплавов элементов группы, состоящей из Ti, Zr, Hf, V, Nb, Та. Cr, Mo, W, Tc, Re, Fe, Co, Ni и Si, и при этом неспеченную заготовку получают путем предварительного спекания заготовки при температуре ≤500°C.
21. Неспеченная заготовка по п.20, при этом неспеченная заготовка также содержит связующее, которое является полимерами, смолой, целлюлозой или крахмалом, и количество связующего составляет менее или равно 10 вес.%.
22. Применение алмазометаллического композита по любому одному из пп.15-19, при этом композит используют в качестве твердого и/или абразивного материала.
23. Применение алмазометаллического композита по любому одному из пп.15-19 для использования в качестве сопел высокоскоростных центрифуг.